(57)【要約】【課題】高い耐久性を有する画像を形成することができると共に、画像形成時における余剥離の発生を効果的に防止できる熱転写シートの提供。【手段】本発明の熱転写シートは、基材と、中間層及び着色層を備える転写層とを備え、中間層が、樹脂材料、第１の粒子及び第１の粒子とは異なる第２の粒子を含むことを特徴とする。【選択図】図１
2019150951.tif 000002
【特許請求の範囲】
【請求項１】
基材と、中間層及び着色層を備える転写層とを備え、
前記中間層が、樹脂材料、第１の粒子及び前記第１の粒子とは異なる第２の粒子を含むことを特徴とする、熱転写シート。  
【請求項２】
前記第１の粒子が、融点が１２０℃以上のフィラーである、請求項１に記載の熱転写シート。
【請求項３】
前記第１の粒子の一次粒子径が、０．１μｍ以上、２μｍ以下である、請求項１又は２に記載の熱転写シート。
【請求項４】
前記第２の粒子の融点が、１２０℃未満である、請求項１〜３のいずれか一項に記載の熱転写シート。
【請求項５】
前記第２の粒子が、ワックスである、請求項１〜４のいずれか一項に記載の熱転写シート。
【請求項６】
前記中間層に含まれる前記第１の粒子と、前記第２の粒子との比（第１の粒子の含有量／第２の粒子の含有量）が、質量基準で、１／５以上、５／１以下である、請求項４又は５に記載の熱転写シート。
【請求項７】
前記中間層における前記第１の粒子及び前記第２の粒子の含有量の和が、１５質量％以上、６５質量％以下である、請求項１〜６のいずれか一項に記載の熱転写シート。
【請求項８】
前記中間層が、ビニル系樹脂を含む、請求項１〜７のいずれか一項に記載の熱転写シート。
【請求項９】
前記転写層が、前記中間層下に、剥離層を備え、
前記中間層及び前記剥離層が、同一の樹脂材料を含む、請求項１〜８のいずれか一項に記載の熱転写シート。
【請求項１０】
前記剥離層における樹脂材料の含有量が、２質量％以上、２５質量％以下である、請求項９に記載の熱転写シート。
【発明の詳細な説明】
【技術分野】
【０００１】
本発明は熱転写シートに関する。
【背景技術】
【０００２】
従来、樹脂フィルム等の基材及び着色剤を含有する着色層を備える熱転写シートに対して、サーマルヘッド等を用いてエネルギーを印加し、紙やプラスチックシート等の被転写体上に、着色層を転写することにより画像の形成を行う、熱溶融転写方式が知られている。
熱溶融転写方式により形成される画像は、高濃度で鮮鋭性に優れているため、該方式は、文字パターンや線画等の２値画像の記録に適している。また、熱溶融転写方式によれば、宛名、顧客情報、ナンバリング、バーコード等の可変情報を、コンピューター及び熱溶融転写型プリンターを用いて、被転写体に記録することができる。
【０００３】
また、このような熱転写シートには、形成された画像の耐擦過性や耐候性等の耐久性向上を目的として、着色層下に、該着色層と共に被転写体上に転写される中間層が設けられる（特許公報１）。
しかしながら、中間層を備える従来の熱転写シートにより画像形成を行った場合、本来転写を予定していない箇所にまで着色層が転写され、画像のつぶれ等が生じる、余剥離が発生するおそれがあった。
【先行技術文献】
【特許文献】
【０００４】
【特許文献１】特開２００９−８３２５５号公報
【発明の概要】
【発明が解決しようとする課題】
【０００５】
本発明は上記問題に鑑みなされたものであり、その解決しようとする課題は、高い耐久性を有する画像を形成することができると共に、画像形成時における余剥離の発生を効果的に防止できる（余剥離防止性の高い）熱転写シートを提供することである。
【課題を解決するための手段】
【０００６】
本発明の熱転写シートは、基材と、中間層及び着色層を備える転写層とを備え、中間層が、樹脂材料、第１の粒子及び第１の粒子とは異なる第２の粒子を含むことを特徴とする。
【０００７】
一実施形態において、第１の粒子は、融点が１２０℃以上のフィラーである。
【０００８】
一実施形態において、第１の粒子の一次粒子径は、０．１μｍ以上、２μｍ以下である。
【０００９】
一実施形態において、第２の粒子の融点は、１２０℃未満である。
【００１０】
一実施形態において、第２の粒子は、ワックスである。
【００１１】
一実施形態において、中間層に含まれる第１の粒子と、第２の粒子との比（第１の粒子の含有量／第２の粒子の含有量）は、質量基準で、１／５以上、５／１以下である。
【００１２】
一実施形態において、中間層における第１の粒子及び第２の粒子の含有量の和は、１５質量％以上、６５質量％以下である。
【００１３】
一実施形態において、中間層は、ビニル系樹脂を含む。
【００１４】
一実施形態において、転写層は、中間層下に、剥離層を備え、中間層及び剥離層は、同一の樹脂材料を含む。
【００１５】
一実施形態において、剥離層における樹脂材料の含有量は、２質量％以上、２５質量％以下である。
【発明の効果】
【００１６】
本発明の熱転写シートによれば、高い耐久性を有する画像を形成することができると共に、画像形成時における余剥離の発生を効果的に防止できる
【図面の簡単な説明】
【００１７】
【図１】本発明の熱転写シートの一つの実施形態を示す概略断面図である。
【図２】本発明の熱転写シートの一つの実施形態を示す概略断面図である。
【図３】余剥離が発生した印字パターンを示す図である。
【発明を実施するための形態】
【００１８】
（熱転写シート）
本発明の熱転写シート１０は、図１に表すように、基材１１と、中間層１２及び着色層１３を備える転写層１４と、を備える。
また、一実施形態において、図２に表すように、熱転写シート１０が備える転写層１４は、中間層１２下に、剥離層１４を備える。
また、一実施形態において、図１及び２に表すように、本発明の熱転写シート１０は、背面層１５を備える。
以下、本発明の熱転写シートが備える各層について説明する。
【００１９】
（基材）
基材は、熱転写時に加えられる熱エネルギー（例えば、サーマルヘッドによる熱）に耐え得る耐熱性を有し、基材上に設けられる層を支持できる機械的強度や耐溶剤性を有するものであれば、特に制限なく使用することができる。
【００２０】
基材として、例えば、ポリエチレンテレフタレート（ＰＥＴ）、ポリブチレンテレフタレート（ＰＢＴ）、ポリエチレンナフタレート（ＰＥＮ）、ポリエチレンテレフタレート−イソフタレート共重合体及びテレフタル酸−シクロヘキサンジメタノール−エチレングリコール共重合体等のポリエステル系樹脂、ナイロン６及びナイロン６，６等のポリアミド系樹脂、ポリエチレン（ＰＥ）、ポリプロピレン（ＰＰ）及びポリメチルペンテン等のポリオレフィン系樹脂、ポリ塩化ビニル、ポリビニルアルコール（ＰＶＡ）、ポリ酢酸ビニル、塩化ビニル−酢酸ビニル共重合体、エチレン−酢酸ビニル共重合体、ポリビニルブチラール及びポリビニルピロリドン（ＰＶＰ）等のビニル系樹脂、ポリアクリレート、ポリメタアクリレート及びポリメチルメタアクリレート等の（メタ）アクリル系樹脂、ポリイミド及びポリエーテルイミド等のポリイミド系樹脂、スチレン系樹脂、並びにセロファン、セルロースアセテート、ニトロセルロース、セルロースアセテートプロピオネート（ＣＡＰ）及びセルロースアセテートブチレート（ＣＡＢ）等のセルロース系樹脂等から構成されるフィルム（以下、単に「樹脂フィルム」という。）を使用することができる。
上記した樹脂の中でも、耐熱性及び機械的強度という観点から、ＰＥＴ及びＰＥＮ等のポリエステル系樹脂が好ましく、ＰＥＴが特に好ましい。
なお、本発明において、「（メタ）アクリル」とは「アクリル」と「メタクリル」の両方を包含することを意味する。
【００２１】
また、上記した樹脂フィルムの積層体を基材として使用することもできる。該積層体は、ドライラミネーション法、ウェットラミネーション法及びエクストリュージョン法等を利用することにより作製できる。
【００２２】
基材が樹脂フィルムである場合、該樹脂フィルムは、延伸フィルムであっても、未延伸フィルムであってもよいが、強度という観点からは、一軸方向又は二軸方向に延伸された延伸フィルムを使用することが好ましい。
【００２３】
また、隣接する層との密着性の向上及び耐ブロッキング性の向上という観点から、基材は、その表面に凹凸を有することが好ましい。
基材表面への凹凸形成手段としては、例えば、マット材練り込み加工、サンドブラスト加工、ヘアライン加工、マットコーティング加工及びケミカルエッチング加工等が挙げられる。マット材練り込み加工は、無機物又は有機物を練り込んだ樹脂により、基材を形成する加工法である。マットコーティング加工は、基材表面に、有機物又は無機物を含むコート材をコーティングし、基材表面に凹凸を付与する加工法である。
【００２４】
基材の厚さは、２．０μｍ以上、１２．０μｍ以下であることが好ましく、３．０μｍ以上、６．０μｍ以下であることがより好ましい。基材の厚さを上記数値範囲とすることにより、基材の機械的強度と、熱転写時の熱エネルギーの伝達を良好なものとすることができる。
なお、本発明において、熱転写シートが備える各層の厚さは、樹脂包埋法を利用して測定した。
具体的には、エポキシ樹脂で、カットした熱転写シート（試験片）を包埋した後、超薄切片法（ミクロトームとダイヤモンドカッターによるカット）により、試験片の厚さ方向に切断面を形成し、この切断面をイオンスパッタリング（（株）日立ハイテクノロジーズ製、Ｅ−１０４５、ターゲット：Ｐｔ、電流：１５ｍＡ、１０秒）した後、走査型電子顕微鏡（（株）日立ハイテクノロジーズ製、Ｓ−４８００ＴＹＰＥ  Ｉ、加速電圧：３．０ｋｖ、エミッション電流：１０μＡ、作動距離：８ｍｍ、検出器：Ｍｉｘ）を使用することにより、試験片の断面画像を取得し、この画像から計測した。
【００２５】
（転写層）
本発明の熱転写シートが備える転写層は、中間層及び着色層を少なくとも備える。また、該転写層は、中間層下に、剥離層を備えることができる。
【００２６】
（中間層）
中間層は、第１の粒子及び第１の粒子とは異なる第２の粒子を含む。本発明の熱転写シートが、このような中間層を備えることにより、本発明の熱転写シートの余剥離防止性を向上できる。
【００２７】
中間層における第１の粒子及び第２の粒子の含有量の和は、１５質量％以上、６５質量％以下であることが好ましく、１８質量％以上、６３質量％以下であることがより好ましく、２０質量％以上、６０質量％以下であることがさらに好ましい。これにより、本発明の熱転写シートの余剥離防止性をより向上できる。
【００２８】
第１の粒子は、融点１２０℃以上のフィラーであることが好ましい。余剥離防止性という観点からは、該フィラーの融点は、１４０℃以上であることがより好ましく、１５０℃以上であることがさらに好ましい。
【００２９】
第１の粒子の一次粒子径は、０．１μｍ以上、２μｍ以下であることが好ましく、０．４μｍ以上、１．２μｍ以下であることがより好ましい。これにより、本発明の熱転写シートの余剥離防止性をより向上できる。
なお、本発明において、一次粒子径は、熱転写シートの垂直断面の電子顕微鏡写真から一次粒子の大きさを直接計測する方法で求めることができる。具体的には、一次粒子の短軸径と長軸径を計測し、その平均をその粒子の粒径とした。次に、１００個の粒子について、同様に粒径を計測し、それらを平均したものを一次粒子径とした。なお、電子顕微鏡は透過型（ＴＥＭ）または走査型（ＳＥＭ）のいずれを用いても同じ結果を得ることができる。
【００３０】
第１の粒子としては、例えば、ベンゾグアナミン−ホルムアルデヒド共重合体、ベンゾグアナミンメラミン−ホルムアルデヒド共重合体及びメラミン−ホルムアルデヒド共重合体等の熱可塑性樹脂粒子、（メタ）アクリル系樹脂粒子、ケイ素含有樹脂粒子（シリコーン）、フッ素含有樹脂粒子、並びにシリカ、アルミナ、クレー、タルク、炭酸カルシウム、酸化バリウム、酸化亜鉛、酸化チタン及びガラスビーズ等の無機材料粒子等が挙げられる。
【００３１】
第１の粒子としては、市販されるものを使用してもよく、日本触媒（株）製のエポスター（登録商標）Ｓ６、エポスター（登録商標）Ｓ、エポスター（登録商標）Ｓ１２、モメンティブ・パフォーマンス・マテリアルズ製のトスパール（登録商標）１２０、綜研化学（株）製のＭＸ−４０Ｔ、信越化学工業（株）製のＱＣＢ−１００及び（株）喜多村製のＫＴＬ−５００Ｆ等が挙げられる。  
【００３２】
中間層における第１の粒子の含有量は、５質量％以上、３５質量％以下であることが好ましく、８質量％以上、３３質量％以下であることがより好ましく、１０質量％以上、３０質量％以下であることがさらに好ましい。これにより、本発明の熱転写シートの余剥離防止性をより向上できる。
【００３３】
中間層に含まれる第２の粒子の融点は、１２０℃未満であることが好ましい。これにより、本発明の熱転写シートの余剥離防止性をより向上できる。
余剥離防止性という観点から、第２の粒子の融点は、１１０℃以下であることがより好ましく、１００℃以下であることがさらに好ましい。
また、第２の粒子の融点は、４０℃以上であることが好ましく、５０℃以上であることがより好ましい。これにより、熱転写シートの耐ブロッキング性を向上できる。
【００３４】
第２の粒子としては、例えば、蜜蝋、鯨蝋、木蝋、米ぬか蝋、カルナバワックス、キャンデリラワックス及びモンタンワックス等の天然ワックス、パラフィンワックス、マイクロクリスタリンワックス、酸化ワックス、オゾケライト、セレシン、エステルワックス及びポリエチレンワックス等の合成ワックス、マルガリン酸、ラウリン酸、ミリスチン酸、パルミチン酸、ステアリン酸及びベヘニン酸等の高級飽和脂肪酸、ステアリルアルコール及びベヘニルアルコール等の高級飽和一価アルコール、ソルビタンの脂肪酸エステル等の高級エステル、ステアリン酸アミド並びにオレイン酸アミド等の高級脂肪酸アミド等が挙げられる。
これらの中でも、余剥離防止性の観点から、カルナバワックス及びパラフィンワックスが好ましい。
【００３５】
第２の粒子としては、市販されるものを使用してもよく、コニシ（株）製のＷＥ−６５及びＷＥ−９５等が挙げられる。
【００３６】
中間層における第２の粒子の含有量は、５質量％以上、３５質量％以下であることが好ましく、８質量％以上、３３質量％以下であることがより好ましく、１０質量％以上、３０質量％以下であることがさらに好ましい。これにより、本発明の熱転写シートの余剥離防止性をより向上できる。
【００３７】
中間層に含まれる第１の粒子と、第２の粒子との比（第１の粒子の含有量／第２の粒子の含有量）は、質量基準で、１／５以上、５／１以下であることが好ましく、１／３以上、３／１以下であることがより好ましい。これにより、本発明の熱転写シートの余剥離防止性をより向上できる。
【００３８】
一実施形態において、中間層は樹脂材料を含む。これにより、本発明の熱転写シートを用いて形成した画像の耐久性を向上できる。樹脂材料としては、ポリ塩化ビニル、ポリ酢酸ビニル、ＰＶＡ、ポリビニルピロリドン（ＰＶＰ）、塩化ビニル−酢酸ビニル共重合体及び酢酸ビニル−ビニルピロリドン共重合体（ＰＶＰ−ＶＡ）等のビニル系樹脂、ＰＥＴ、ＰＢＴ及びＰＥＮ等のポリエステル系樹脂、ナイロン６及びナイロン６，６等のポリアミド系樹脂、ＰＥ、ＰＰ及びポリメチルペンテン等のポリオレフィン系樹脂、（メタ）アクリル系樹脂、ポリオレフィン系樹脂、ポリエステル系樹脂、ポリウレタン系樹脂、セルロース系樹脂、アミド系樹脂、テルペン樹脂並びにフェノール樹脂等が挙げられる。
これらの中でも、ビニル系樹脂が好ましく、ＰＶＡ、ＰＶＰ、ＰＶＰ−ＶＡがより好ましく、ＰＶＰ−ＶＡが特に好ましい。中間層にビニル系樹脂を含有させることにより、高い印字スピードで画像を形成した場合であっても、印字抜けやかすれが発生してしまうのを防止できる（高速転写適性）。また、本発明の熱転写シートを用いて形成した画像の耐久性、特に耐擦過性を顕著に向上できる。
なお、中間層は上記樹脂材料を２種以上含むことができる。
【００３９】
中間層における樹脂材料の含有量は、３０質量％以上、８０質量％以下であることが好ましく、５０質量％以上、７０質量％以下であることがより好ましい。中間層における樹脂材料の含有量を上記数値範囲内とすることにより、本発明の熱転写シートを用いて形成した画像の耐久性をより向上できる。  
【００４０】
一実施形態において、中間層は、本発明の特性を損なわない範囲において、上記したワックス、充填材、可塑剤、帯電防止剤、紫外線吸収剤、顔料及び染料等の着色剤並びに蛍光発色材料等の添加材を含んでいてもよい。  
【００４１】
中間層の厚みは、０．１μｍ以上、１．５μｍ以下であることが好ましく、０．２μｍ以上、１．０μｍ以下であることがより好ましい。中間層の厚みを上記数値範囲とすることにより、本発明の熱転写シートを用いて形成した画像の耐久性をより向上できる。また、本発明の熱転写シートの高速転写適性をより向上できる。
【００４２】
中間層の形成は、上記材料を水又は適当な溶媒へ分散又は溶解して、中間層形成用塗工液とし、これをロールコーター、リバースロールコーター、グラビアコーター、リバースグラビアコーター、バーコーター及びロッドコーター等の公知の手段により、基材等の上に塗布して塗膜を形成させ、次いでこれを乾燥させることにより形成できる。
【００４３】
（着色層）
一実施形態において、着色層は、着色剤及び樹脂材料を含む。着色剤としては、要求される色調等に応じ、カーボンブラック、無機顔料、有機顔料及び染料から適宜選択して使用することができる。例えば、バーコード印字に本発明の熱転写シートを使用する場合には、特に十分な黒色濃度を有し、光や熱等により変色又は褪色しない着色剤が好ましく、例えば、ランプブラック等のカーボンブラック、グラファイト及びニグロシン染料等が挙げられる。また、カラー印字に本発明の熱転写シートを使用する場合には、他の有彩色の染料又は顔料が用いられる。さらに、白色印字に本発明の熱転写シートを使用する場合には、酸化チタンや炭酸カルシウム等が用いられる。
【００４４】
着色層における着色剤の含有量は、特に限定されず、例えば、１０質量％以上、６０質量％以下とすることができる。
【００４５】
樹脂材料としては、例えば、ポリエステル系樹脂、ポリアミド系樹脂、ポリオレフィン系樹脂、ビニル系樹脂、（メタ）アクリル系樹脂、ポリイミド系樹脂、スチレン系樹脂及びセルロース系樹等が挙げられる。
【００４６】
着色層における樹脂材料の含有量は、特に限定されず、例えば、３０質量％以上、８０質量％以下とすることができる。
【００４７】
一実施形態において、着色層は、本発明の特性を損なわない範囲において、充填材、可塑剤、帯電防止剤、紫外線吸収剤等の添加材を含んでいてもよい。
【００４８】
着色層の厚みは、特に限定されず、例えば、０．３μｍ以上、５．０μｍ以下とすることができる。
【００４９】
着色層の形成は、上記材料を水又は適当な溶媒へ分散又は溶解して、着色層形成用塗工液とし、これをロールコーター、リバースロールコーター、グラビアコーター、リバースグラビアコーター、バーコーター及びロッドコーター等の公知の手段により、中間層上に塗布して塗膜を形成させ、次いでこれを乾燥させることにより形成できる。
【００５０】
（剥離層）
一実施形態において、熱転写シートが備える転写層は、中間層下に、剥離層を備える。これにより、転写層の転写性を向上させることができる。
【００５１】
一実施形態において、剥離層はワックスを含む。使用することのできるワックスとしては上記した通りである。また、剥離層は、ワックスの中でも、カルナバワックス又はパラフィンワックスを含むことが好ましい。これにより、本発明の熱転写シートの転写性を向上できる。
また、剥離層は、中間層に含まれるワックスと同一のワックスを含むことが好ましい、これにより、剥離層と中間層との密着性を改善することができ、本発明の熱転写シートの耐ブロッキング性を向上できる。
なお、剥離層は、上記ワックスを２種以上含むことができる。
【００５２】
剥離層におけるワックスの含有量は、６０質量％以上、９８質量％以下であることが好ましく、７５質量％以上９５質量％以下であることがより好ましい。これにより、本発明の熱転写シートの転写性を向上できる。
【００５３】
一実施形態において、剥離層は樹脂材料を含む。樹脂材料としては、ポリ塩化ビニル、ポリ酢酸ビニル、ＰＶＡ、ＰＶＰ、塩化ビニル−酢酸ビニル共重合体及びＰＶＰ−ＶＡ等のビニル系樹脂、ＰＥＴ、ＰＢＴ及びＰＥＮ等のポリエステル系樹脂、ナイロン６及びナイロン６，６等のポリアミド系樹脂、ＰＥ、ＰＰ及びポリメチルペンテン等のポリオレフィン系樹脂、（メタ）アクリル系樹脂、ポリオレフィン系樹脂、ポリエステル系樹脂、ポリウレタン系樹脂、セルロース系樹脂、アミド系樹脂、テルペン樹脂並びにフェノール樹脂等が挙げられる。
剥離層は、中間層に含まれる樹脂材料と同一の樹脂材料を含むことが好ましい。これにより、剥離層と中間層との密着性を改善することができ、本発明の熱転写シートの耐ブロッキング性を向上できる。
したがって、高速転写適性及び耐ブロッキング性の観点からは、中間層及び剥離層は、ビニル系樹脂を含むことが好ましく、ＰＶＡ、ＰＶＰ、ＰＶＰ−ＶＡを含むことがより好ましく、ＰＶＰ−ＶＡを含むことが特に好ましい。
なお、剥離層は上記樹脂材料を２種以上含むことができる。
【００５４】
剥離層における樹脂材料の含有量は、２質量％以上、２５質量％以下であることが好ましく、５質量％以上、２０質量％以下であることがより好ましく、６質量％以上、１５質量％以下であることがさらに好ましい。これにより、本発明の熱転写シートの高速転写適性及び耐ブロッキング性をより向上できる。
【００５５】
剥離層の厚みは、０．３μｍ以上、１．５μｍ以下であることが好ましく、０．５μｍ以上、１．０μｍ以下であることがより好ましい。これにより、本発明の熱転写シートの耐ブロッキング性をより向上できる。
【００５６】
剥離層の形成は、上記材料を水又は適当な溶媒へ分散又は溶解して、剥離層形成用塗工液とし、これをロールコーター、リバースロールコーター、グラビアコーター、リバースグラビアコーター、バーコーター及びロッドコーター等の公知の手段により、基材上に塗布して塗膜を形成させ、次いでこれを乾燥させることにより形成できる。
【００５７】
（背面層）
一実施形態において、本発明の熱転写シートは、中間層等が設けられていない基材の面に、背面層を備える。熱転写シートが背面層を備えることにより、熱転写時の加熱によるスティッキングやシワ等の発生を防止できる。
【００５８】
一実施形態において、背面層は、樹脂材料を含み、例えば、セルロース系樹脂、スチレン系樹脂、ビニル系樹脂、ポリエステル系樹脂、ポリウレタン系樹脂、シリコーン変性ウレタン系樹脂、シリコーン、フッ素変性ウレタン系樹脂及び（メタ）アクリル系樹脂等が挙げられる。
これらの中でも、シリコーン、具体的には、アクリル変性シリコーンがサーマルヘッドと背面層の焼き付き、カスの発生防止の観点から好ましい。
【００５９】
背面層の厚みは、０．０１μｍ以上、５．０μｍ以下であることが好ましく、０．０３μｍ以上、２μｍ以下であることがより好ましい。これにより、熱転写時の加熱によるスティッキングやシワ等の発生をより効果的に防止できる。
【００６０】
背面層の形成は、上記材料を水又は適当な溶媒へ分散又は溶解して、背面層形成用塗工液とし、これをロールコーター、リバースロールコーター、グラビアコーター、リバースグラビアコーター、バーコーター及びロッドコーター等の公知の手段により、基材上に塗布して塗膜を形成させ、次いでこれを乾燥させることにより形成できる。
【実施例】
【００６１】
次に、実施例を挙げて、本発明をさらに詳細に説明するが、本発明は、これら実施例に限定されるものではない。
なお、濃度や固形分等の記載があるものについては、すべて換算前の質量部を記載した。
【００６２】
塗工液の作成
下記組成からなる背面層形成用塗工液、剥離層形成用塗工液Ａ〜Ｊ、中間層形成用塗工液Ａ〜Ｓ及びａ〜ｇ、並びに着色層形成用塗工液Ａ及びＢを準備した。また、中間層形成用塗工液及び剥離層の組成について、それぞれ表１及び２にまとめた。
【００６３】
＜背面層形成用塗工液＞
・アクリル変性シリコーン                                              １０質量部
（ナトコ（株）製、ポリアロイＮＳＡ−Ｘ５５）
・メチルエチルケトン（ＭＥＫ）                                        ２０質量部
・トルエン                                                            ２０質量部
【００６４】
＜剥離層形成用塗工液Ａ＞
・カルナバワックス                                                  １００質量部
（コニシ（株）製、ＷＥ−９５、固形分４０％）
・水                                                                  ２５質量部
・イソプロパノール（ＩＰＡ）                                          ７５質量部
【００６５】
＜剥離層形成用塗工液Ｂ＞
・カルナバワックス                                                    ８８質量部
（コニシ（株）製、ＷＥ−９５、固形分４０％）
・酢酸ビニル−ビニルピロリドン共重合体（ＰＶＰ−ＶＡ）              ９．６質量部
（アイエスピー・ジャパン社製、ＰＶＰ／ＶＡ  Ｅ−３３５、５０％エタノール液）
・水                                                                  ２５質量部
・ＩＰＡ                                                              ７５質量部
【００６６】
＜剥離層形成用塗工液Ｃ＞  
・カルナバワックス                                                    ８８質量部
（コニシ（株）製、ＷＥ−９５、固形分４０％）
・ポリビニルピロリドン（ＰＶＰ）                                    ４．８質量部
（アイエスピー・ジャパン社製、ＰＶＰ  Ｋ−１５）
・水                                                                  ２５質量部
・ＩＰＡ                                                              ７５質量部
【００６７】
＜剥離層形成用塗工液Ｄ＞
・カルナバワックス                                                    ８８質量部
（コニシ（株）製、ＷＥ−９５、固形分４０％）
・ポリビニルアルコール（ＰＶＡ）                                    ４．８質量部
（（株）クラレ製、クラレポバールＰＶＡ１０５）
・水                                                                  ２５質量部
・ＩＰＡ                                                              ７５質量部
【００６８】
＜剥離層形成用塗工液Ｅ＞
・カルナバワックス                                                    ８８質量部
（コニシ（株）製、ＷＥ−９５、固形分４０％）
・（メタ）アクリル系樹脂                                          １０．４質量部
（三井化学（株）製、ボンロン（登録商標）Ｓ−４７６、固形分４６％）
・水                                                                  ２５質量部
・ＩＰＡ                                                              ７５質量部
【００６９】
＜剥離層形成用塗工液Ｆ＞
・カルナバワックス                                                    ８８質量部
（コニシ（株）製、ＷＥ−９５、固形分４０％）
・（メタ）アクリル系樹脂                                              １６質量部
（東洋紡（株）製、バイロナール（登録商標）ＭＤ−１５００、固形分３０％）
・水                                                                  ２５質量部
・ＩＰＡ                                                              ７５質量部
【００７０】
＜剥離層形成用塗工液Ｇ＞
・カルナバワックス                                                    ９８質量部
（コニシ（株）製、ＷＥ−９５、固形分４０％）
・ＰＶＰ−ＶＡ                                                      １．６質量部
（アイエスピー・ジャパン社製、ＰＶＰ／ＶＡ  Ｅ−３３５、５０％エタノール液）
・水                                                                  ２５質量部
・ＩＰＡ                                                              ７５質量部
【００７１】
＜剥離層形成用塗工液Ｈ＞
・カルナバワックス                                                    ９４質量部
（コニシ（株）製、ＷＥ−９５、固形分４０％）
・ＰＶＰ−ＶＡ                                                      ４．８質量部
（アイエスピー・ジャパン社製、ＰＶＰ／ＶＡ  Ｅ−３３５、５０％エタノール液）
・水                                                                  ２５質量部
・ＩＰＡ                                                              ７５質量部
【００７２】
＜剥離層形成用塗工液Ｉ＞
・カルナバワックス                                                    ９０質量部
（コニシ（株）製、ＷＥ−９５、固形分４０％）
・ＰＶＰ−ＶＡ                                                          ８質量部
（アイエスピー・ジャパン社製、ＰＶＰ／ＶＡ  Ｅ−３３５、５０％エタノール液）
・水                                                                  ２５質量部
・ＩＰＡ                                                              ７５質量部
【００７３】
＜剥離層形成用塗工液Ｊ＞
・カルナバワックス                                                    ８０質量部
（コニシ（株）製、ＷＥ−９５、固形分４０％）
・ＰＶＰ−ＶＡ                                                        １６質量部
（アイエスピー・ジャパン社製、ＰＶＰ／ＶＡ  Ｅ−３３５、５０％エタノール液）
・水                                                                  ２５質量部
・ＩＰＡ                                                              ７５質量部
【００７４】
＜中間層形成用塗工液Ａ＞
・蛍光発色材料                                                          １質量部
（ハンツマン社製、ＵＶＩＴＥＸ（登録商標）ＮＦＷ、２５％溶液）
・酢酸ビニル−ビニルピロリドン共重合体（ＰＶＰ−ＶＡ）              ６．５質量部
（アイエスピー・ジャパン社製、ＰＶＰ／ＶＡ  Ｅ−３３５、５０％エタノール液）
・熱硬化性樹脂粒子（フィラー）                                    ０．７５質量部
（（株）日本触媒製、エポスター（登録商標）Ｓ６、一次粒子径０．４μｍ）
・カルナバワックス                                              １．８７５質量部
（コニシ（株）製、ＷＥ−９５、固形分４０％）
・水                                                                  ２０質量部
・ＩＰＡ                                                              ２０質量部
【００７５】
＜中間層形成用塗工液Ｂ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ６．５質量部
（アイエスピー・ジャパン社製、ＰＶＰ／ＶＡ  Ｅ−３３５、５０％エタノール液）
・熱硬化性樹脂粒子                                                  ０．５質量部
（（株）日本触媒製、エポスター（登録商標）Ｓ６、一次粒子径０．４μｍ）
・カルナバワックス                                                  ２．５質量部
（コニシ（株）製、ＷＥ−９５、固形分４０％）
・水                                                                  ２０質量部
・ＩＰＡ                                                              ２０質量部
【００７６】
＜中間層形成用塗工液Ｃ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ６．５質量部
（アイエスピー・ジャパン社製、ＰＶＰ／ＶＡ  Ｅ−３３５、５０％エタノール液）
・熱硬化性樹脂粒子                                                      １質量部
（（株）日本触媒製、エポスター（登録商標）Ｓ６、一次粒子径０．４μｍ）
・カルナバワックス                                                １．２５質量部
（コニシ（株）製、ＷＥ−９５、固形分４０％）
・水                                                                  ２０質量部
・ＩＰＡ                                                              ２０質量部
【００７７】
＜中間層形成用塗工液Ｄ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ７．５質量部
（アイエスピー・ジャパン社製、ＰＶＰ／ＶＡ  Ｅ−３３５、５０％エタノール液）
・熱硬化性樹脂粒子                                                  ０．５質量部
（（株）日本触媒製、エポスター（登録商標）Ｓ６、一次粒子径０．４μｍ）
・カルナバワックス                                                １．２５質量部
（コニシ（株）製、ＷＥ−９５、固形分４０％）
・水                                                                  ２０質量部
・ＩＰＡ                                                              ２０質量部
【００７８】
＜中間層形成用塗工液Ｅ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ３．５質量部
（アイエスピー・ジャパン社製、ＰＶＰ／ＶＡ  Ｅ−３３５、５０％エタノール液）
・熱硬化性樹脂粒子                                                  １．５質量部
（（株）日本触媒製、エポスター（登録商標）Ｓ６、一次粒子径０．４μｍ）
・カルナバワックス                                                ３．７５質量部
（コニシ（株）製、ＷＥ−９５、固形分４０％）
・水                                                                  ２０質量部
・ＩＰＡ                                                              ２０質量部
【００７９】
＜中間層形成用塗工液Ｆ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ６．５質量部
（アイエスピー・ジャパン社製、ＰＶＰ／ＶＡ  Ｅ−３３５、５０％エタノール液）
・熱硬化性樹脂粒子                                                ０．７５質量部
（（株）日本触媒製、エポスター（登録商標）Ｓ６、一次粒子径１．２μｍ）
・パラフィンワックス                                            １．８７５質量部
（コニシ（株）製、ＷＥ−６５、固形分４０％）
・水                                                                  ２０質量部
・ＩＰＡ                                                              ２０質量部
【００８０】
＜中間層形成用塗工液Ｇ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ６．５質量部
（アイエスピー・ジャパン社製、ＰＶＰ／ＶＡ  Ｅ−３３５、５０％エタノール液）
・熱硬化性樹脂粒子                                                ０．７５質量部
（（株）日本触媒製、エポスター（登録商標）Ｓ１２、一次粒子径１．２μｍ）
・カルナバワックス                                              １．８７５質量部
（コニシ（株）製、ＷＥ−９５、固形分４０％）
・水                                                                  ２０質量部
・ＩＰＡ                                                              ２０質量部
【００８１】
＜中間層形成用塗工液Ｈ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ６．５質量部
（アイエスピー・ジャパン社製、ＰＶＰ／ＶＡ  Ｅ−３３５、５０％エタノール液）
・熱硬化性樹脂粒子                                                ０．７５質量部
（（株）日本触媒製、エポスター（登録商標）Ｓ、一次粒子径０．２μｍ）
・カルナバワックス                                              １．８７５質量部
（コニシ（株）製、ＷＥ−９５、固形分４０％）
・水                                                                  ２０質量部
・ＩＰＡ                                                              ２０質量部
【００８２】
＜中間層形成用塗工液Ｉ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ６．５質量部
（アイエスピー・ジャパン社製、ＰＶＰ／ＶＡ  Ｅ−３３５、５０％エタノール液）
・シリコーン粒子（フィラー）                                      ０．７５質量部
（モメンティブ・パフォーマンス・マテリアルズ社製、トスパール（登録商標）１２０、一次粒子径２．０μｍ）
・カルナバワックス                                              １．８７５質量部
（コニシ（株）製、ＷＥ−９５、固形分４０％）
・水                                                                  ２０質量部
・ＩＰＡ                                                              ２０質量部
【００８３】
＜中間層形成用塗工液Ｊ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ６．５質量部
（アイエスピー・ジャパン社製、ＰＶＰ／ＶＡ  Ｅ−３３５、５０％エタノール液）
・（メタ）アクリル系樹脂粒子（フィラー）                          ０．７５質量部
（綜研化学（株）製、ＭＸ−４０Ｔ、一次粒子径０．４μｍ）
・カルナバワックス                                              １．８７５質量部
（コニシ（株）製、ＷＥ−９５、固形分４０％）
・水                                                                  ２０質量部
・ＩＰＡ                                                              ２０質量部
【００８４】
＜中間層形成用塗工液Ｋ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ６．５質量部
（アイエスピー・ジャパン社製、ＰＶＰ／ＶＡ  Ｅ−３３５、５０％エタノール液）
・シリカ粒子（フィラー）                                          ０．７５質量部
（信越化学工業（株）製、ＱＣＢ−１００、一次粒子径０．２μｍ）
・カルナバワックス                                              １．８７５質量部
（コニシ（株）製、ＷＥ−９５、固形分４０％）
・水                                                                  ２０質量部
・ＩＰＡ                                                              ２０質量部
【００８５】
＜中間層形成用塗工液Ｌ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ６．５質量部
（アイエスピー・ジャパン社製、ＰＶＰ／ＶＡ  Ｅ−３３５、５０％エタノール液）
・フッ素系樹脂粒子（フィラー）                                    ０．７５質量部
（（株）喜多村製、ＫＴＬ−５００Ｆ、一次粒子径０．５μｍ）
・カルナバワックス                                              １．８７５質量部
（コニシ（株）製、ＷＥ−９５、固形分４０％）
・水                                                                  ２０質量部
・ＩＰＡ                                                              ２０質量部
【００８６】
＜中間層形成用塗工液Ｍ＞
・ＰＶＰ−ＶＡ                                                          ７質量部
（アイエスピー・ジャパン社製、ＰＶＰ／ＶＡ  Ｅ−３３５、５０％エタノール液）
・熱硬化性樹脂粒子                                                ０．７５質量部
（（株）日本触媒製、エポスター（登録商標）Ｓ６、一次粒子径０．４μｍ）
・カルナバワックス                                              １．８７５質量部
（コニシ（株）製、ＷＥ−９５、固形分４０％）
・水                                                                  ２０質量部
・ＩＰＡ                                                              ２０質量部
【００８７】
＜中間層形成用塗工液Ｎ＞
・ＰＶＰ−ＶＡ                                                          ８質量部
（アイエスピー・ジャパン社製、ＰＶＰ／ＶＡ  Ｅ−３３５、５０％エタノール液）
・熱硬化性樹脂粒子                                                  ０．５質量部
（（株）日本触媒製、エポスター（登録商標）Ｓ６、一次粒子径０．４μｍ）
・カルナバワックス                                                １．２５質量部
（コニシ（株）製、ＷＥ−９５、固形分４０％）
・水                                                                  ２０質量部
・ＩＰＡ                                                              ２０質量部
【００８８】
＜中間層形成用塗工液Ｏ＞
・ＰＶＰ−ＶＡ                                                          ４質量部
（アイエスピー・ジャパン社製、ＰＶＰ／ＶＡ  Ｅ−３３５、５０％エタノール液）
・熱硬化性樹脂粒子                                                  １．５質量部
（（株）日本触媒製、エポスター（登録商標）Ｓ６、一次粒子径０．４μｍ）
・カルナバワックス                                                ３．７５質量部
（コニシ（株）製、ＷＥ−９５、固形分４０％）
・水                                                                  ２０質量部
・ＩＰＡ                                                              ２０質量部
【００８９】
＜中間層形成用塗工液Ｐ＞
・ＰＶＰ                                                            ３．５質量部
（アイエスピー・ジャパン社製、ＰＶＰ  Ｋ−１５）
・熱硬化性樹脂粒子                                                ０．７５質量部
（（株）日本触媒製、エポスター（登録商標）Ｓ６、一次粒子径０．４μｍ）
・カルナバワックス                                              １．８７５質量部  
（コニシ（株）製、ＷＥ−９５、固形分４０％）  
・水                                                                  ２０質量部
・ＩＰＡ                                                              ２０質量部
＜中間層形成用塗工液Ｑ＞
・ＰＶＡ                                                            ３．５質量部
（（株）クラレ製、クラレポバールＰＶＡ１０５）
・熱硬化性樹脂粒子                                                ０．７５質量部
（（株）日本触媒製、エポスター（登録商標）Ｓ６、一次粒子径０．４μｍ）
・カルナバワックス                                              １．８７５質量部
（コニシ（株）製、ＷＥ−９５、固形分４０％）
・水                                                                  ２０質量部
・ＩＰＡ                                                              ２０質量部
【００９０】
＜中間層形成用塗工液Ｒ＞
・（メタ）アクリル系樹脂                                              ７．８質量％
（三井化学（株）製、ボンロン（登録商標）Ｓ−４７６、固形分４６％）
・熱硬化性樹脂粒子                                                ０．７５質量部
（（株）日本触媒製、エポスター（登録商標）Ｓ６、一次粒子径０．４μｍ）
・カルナバワックス                                              １．８７５質量部
（コニシ（株）製、ＷＥ−９５、固形分４０％）
・水                                                                  ２０質量部
・ＩＰＡ                                                              ２０質量部
【００９１】
＜中間層形成用塗工液Ｓ＞
・ポリエステル系樹脂                                              １１．７質量部
（東洋紡（株）製、バイロナール（登録商標）ＭＤ−１５００、固形分３０％）
・熱硬化性樹脂粒子                                                ０．７５質量部
（（株）日本触媒製、エポスター（登録商標）Ｓ６、一次粒子径０．４μｍ）
・カルナバワックス                                              １．８７５質量部
（コニシ（株）製、ＷＥ−９５、固形分４０％） 
・水                                                                  ２０質量部
・ＩＰＡ                                                              ２０質量部
【００９２】
＜中間層形成用塗工液ａ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ９．５質量部
（アイエスピー・ジャパン社製、ＰＶＰ／ＶＡ  Ｅ−３３５、５０％エタノール液）
・水                                                                  ２０質量部
・ＩＰＡ                                                              ２０質量部
【００９３】
＜中間層形成用塗工液ｂ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ７．５質量部
（アイエスピー・ジャパン社製、ＰＶＰ／ＶＡ  Ｅ−３３５、５０％エタノール液）
・熱硬化性樹脂粒子                                                      １質量部
（（株）日本触媒製、エポスター（登録商標）Ｓ６、一次粒子径０．４μｍ）
・水                                                                  ２０質量部
・ＩＰＡ                                                              ２０質量部
【００９４】
＜中間層形成用塗工液ｃ＞
・蛍光発色材料                                                          １質量部
（ハンツマン社製、ＵＶＩＴＥＸ（登録商標）ＮＦＷ、２５％溶液）
・ＰＶＰ−ＶＡ                                                      ７．５質量部
（アイエスピー・ジャパン社製、ＰＶＰ／ＶＡ  Ｅ−３３５、５０％エタノール液）
・カルナバワックス                                                  ２．５質量部
（コニシ（株）製、ＷＥ−９５、固形分４０％）
・水                                                                  ２０質量部
・ＩＰＡ                                                              ２０質量部
【００９５】
＜中間層形成用塗工液ｄ＞
・蛍光発色材料                                                          １質量部
（ハンツマン社製、ＵＶＩＴＥＸ（登録商標）ＮＦＷ、２５％溶液）
・ＰＶＰ                                                          ４．７５質量部
（アイエスピー・ジャパン社製、ＰＶＰ  Ｋ−１５）
・水                                                                  ２０質量部
・ＩＰＡ                                                              ２０質量部
【００９６】
＜中間層形成用塗工液ｅ＞
・蛍光発色材料                                                          １質量部
（ハンツマン社製、ＵＶＩＴＥＸ（登録商標）ＮＦＷ、２５％水溶液）
・ＰＶＡ                                                          ４．７５質量部
（（株）クラレ製、クラレポバールＰＶＡ１０５）
・水                                                                  ２０質量部
・ＩＰＡ                                                              ２０質量部
【００９７】
＜中間層形成用塗工液ｆ＞
・蛍光発色材料                                                          １質量部
（ハンツマン社製、ＵＶＩＴＥＸ（登録商標）ＮＦＷ、２５％溶液）
・（メタ）アクリル系樹脂                                          １０．５質量部
（三井化学（株）製、ボンロンＳ−４７６、固形分４５％）
・水                                                                  ２０質量部
・ＩＰＡ                                                              ２０質量部
【００９８】
＜中間層形成用塗工液ｇ＞
・蛍光発色材料                                                          １質量部
（ハンツマン社製、ＵＶＩＴＥＸ（登録商標）ＮＦＷ、２５％溶液）
・ポリエステル系樹脂                                              １５．８質量部
（東洋紡（株）製、バイロナール（登録商標）ＭＤ−１５００、固形分３０％）
・水                                                                  ２０質量部
・ＩＰＡ                                                              ２０質量部
【００９９】
＜着色層形成用塗工液Ａ＞
・カーボンブラック                                                    ５０質量部
（三菱ケミカル（株）製、Ｃ／Ｂ＃４４）
・エチレン−酢酸ビニル共重合体                                        ３０質量部
（三井・デュポンポリケミカル（株）製、エバフレックス（登録商標）ＥＶ２５０）
・合成石油樹脂                                                        ２０質量部
（東洋アドレ（株）製、セラマー１６０８）
・ＭＥＫ                                                              １０質量部
・トルエン                                                          ２００質量部
【０１００】
＜着色層形成用塗工液Ｂ＞
・カーボンブラック                                                    ５０質量部
（三菱ケミカル（株）製、Ｃ／Ｂ＃４４）
・エチレン−酢酸ビニル共重合体                                        ３０質量部
（三井・デュポンポリケミカル（株）製、エバフレックス（登録商標）ＥＶ２５０）
・テルペンフェノール                                                  ２０質量部
（ヤスハラケミカル（株）製、ＹＳポリスターＴ１００）
・ＭＥＫ                                                              １０質量部
・トルエン                                                          ２００質量部
【０１０１】
実施例１
厚さ４．５μｍの二軸延伸ＰＥＴフィルムの一方の面に、上記背面層形成用塗工液を塗布、乾燥し、厚さ０．０６μｍの背面層を形成させた。
【０１０２】
次に、ＰＥＴフィルムの他方の面に、上記剥離層形成用塗工液Ａを塗布、乾燥し、厚さ０．７０μｍの剥離層を形成させた。
【０１０３】
上記のようにして形成した剥離層上に、上記中間層形成用塗工液Ａを塗布、乾燥し、厚さ０．４０μｍの中間層を形成させた。
【０１０４】
上記のようにして形成した中間層上に、上記着色層形成用塗工液Ａを塗布、乾燥し、厚さ０．８０μｍの着色層を形成させ、熱転写シートを得た。
【０１０５】
実施例２〜２８及び比較例１〜１０
中間層の形成に使用した中間層形成用塗工液、剥離層の形成に使用した剥離層形成用塗工液及び／又は着色層の形成に使用した着色層形成用塗工液を、表３に示すように、変更した以外は、実施例１と同様にして、熱転写シートを得た。
なお、比較例１０においては、中間層を設けなかった。
【０１０６】
＜＜余剥離防止性試験＞＞
上記実施例及び比較例において得られた熱転写シート、被転写体として二軸延伸ポリプロピレン（ＯＰＰ）フィルムと無軸延伸ポリプロピレン（ＣＰＰ）フィルムとの積層フィルム（以下、ＯＰＰ−ＣＰＰ積層フィルムという。）、及び解像度３００ｄｐｉのサーマルヘッドを備える溶融熱転写型プリンター（Ｍａｒｋｅｍ  Ｉｍａｊｅ社製、ＳＤ３Ｃ）を準備した。
ＯＰＰ−ＣＰＰ積層フィルムのＯＰＰフィルム面側に、印字スピード３０ｍ／分、印字濃度（Ｄａｒｋｎｅｓｓ）１３０％の条件で、熱転写シートが備える転写層を転写し、文字パターン「８」を１０個形成した。印字されたパターンを目視により観察し、下記評価基準に従い、熱転写シートの余剥離防止性を評価した。評価結果を表３にまとめた。
（評価基準）
Ａ：形成された印字パターンにつぶれがなく、熱転写シートが高い余剥離防止性を有することが確認できた。
Ｂ：印字した１０個の印字パターン「８」のうち、図３に示すような、つぶれが生じているものが２個以下であり、実用上問題なかった。
ＮＧ：印字した１０個の印字パターン「８」のうち、図３に示すような、つぶれが生じているものが３個以上であり、熱転写シートの余剥離防止性に問題があった。
【０１０７】
＜＜耐擦過性試験＞＞
上記のようにして形成した印字パターンの表面を、耐摩擦試験機（スガ試験機（株）製）により、５００ｇの負荷をかけ、段ボール紙により擦過した。５０往復及び１００往復擦過後の印字パターン表面の状態を目視により観察し、下記評価基準に従い、熱転写シートの耐擦過性を評価した。評価結果を表３にまとめた。
（評価基準）
Ａ：１００往復擦過後も印字パターンに剥がれが生じなかった。
Ｂ：５０往復擦過後の印字パターンには剥がれが生じていなかったが、１００往復擦過後、印字パターンに剥がれが生じていた。
ＮＧ：５０往復擦過後の印字パターンに剥がれが生じていた。
【０１０８】
＜＜高速転写適性試験＞＞
余剥離防止性試験における溶融熱転写型プリンターに替え、解像度３００ｄｐｉのサーマルヘッドを備えるＭａｒｋｅｍ  Ｉｍａｊｅ社製のＳＤＸ６０を使用し、印字濃度（Ｄａｒｋｎｅｓｓ）１３０％、印字スピードを表３に示されるスピードに変更し、ＯＰＰ−ＣＰＰ積層フィルムのＯＰＰフィルム面側に、２ドットの文字パターン及びバーコードを印字した。
このようにして印字した文字パターン及びバーコードの状態を目視により確認し、下記評価基準に従い、熱転写シートの高速転写適性を評価した。評価結果を表３にまとめた。
（評価基準）
Ａ：抜け、かすれがない文字パターン及びバーコードを印字することができていた。
Ｂ：印字された文字パターン及びバーコードにわずかに抜け、かすれがあった。
Ｃ：印字された文字パターン及びバーコードに抜け、かすれがあった。
【０１０９】
＜＜耐ブロッキング性試験＞＞
上記実施例及び比較例において得られた熱転写シートをそれぞれ２枚用意し、着色層と、背面層とが向き合うように重ね合わせ、１．１７６ＭＰａの圧をかけ、４５℃において２４時間静置した。静置後、２枚の熱転写シートを剥がし、下記評価基準に従い、熱転写シートの耐ブロッキング性を評価した。評価結果を表３にまとめた。
（評価基準）
Ａ：２枚の熱転写シートを容易に剥がすことができた。
Ｂ：着色層と背面層とが貼り付いており、２枚の熱転写シートを剥がすのに力を加える必要があった。
Ｃ：着色層と背面層とが強く貼り付いており、２枚の熱転写シートを剥がすことができなかった。  
【０１１０】
【表１】
2019150951.tif 000003
【０１１１】
【表２】
2019150951.tif 000004
【０１１２】
【表３】
2019150951.tif 000005
【符号の説明】
【０１１３】
１０：熱転写シート、１１：基材、１２：中間層、１３：着色層、１４：剥離層、１５：背面層
【図１】
2019150951.tif 000006
【図２】
2019150951.tif 000007
【図３】
2019150951.tif 000008